(57)【要約】【課題】顔料の分散性に優れ、保存安定性に優れるとともに、環境への負荷が小さいインクジェット用インク組成物を提供すること。【解決手段】本発明のインクジェット用インク組成物は、顔料と、水と、キレート剤と、樹脂粒子とを含有し、前記キレート剤がグルタミン酸二酢酸であり、ｐＨが８．２以上である。本発明のインクジェット用インク組成物では、さらに、無機塩基を含有し、当該無機塩基の含有率が０．０２質量％以上０．１２質量％以下であるのが好ましい。本発明のインクジェット用インク組成物では、さらに、アルカノールアミンを含有し、前記無機塩基の含有率に対する前記アルカノールアミンの含有率の比率が質量比で５以上１５以下であるのが好ましい。【選択図】なし【特許請求の範囲】
【請求項１】
顔料と、水と、キレート剤と、樹脂粒子とを含有し、
前記キレート剤がグルタミン酸二酢酸であり、
ｐＨが８．２以上である、インクジェット用インク組成物。
【請求項２】
さらに、無機塩基を含有し、
当該無機塩基の含有率がインク組成物の総量に対して０．０２質量％以上０．１２質量％以下である請求項１に記載のインクジェット用インク組成物。
【請求項３】
さらに、アルカノールアミンを含有し、
前記無機塩基の含有率に対する前記アルカノールアミンの含有率の比率が質量比で５以上１５以下である請求項２に記載のインクジェット用インク組成物。
【請求項４】
前記キレート剤の含有率がインク組成物の総量に対して０．０１質量％以上０．１質量％以下である請求項１ないし３のいずれか１項に記載のインクジェット用インク組成物。
【請求項５】
さらに、含窒素複素環式化合物を含有し、
当該含窒素複素環式化合物の含有率がインク組成物の総量に対して８質量％以下である請求項１ないし４のいずれか１項に記載のインクジェット用インク組成物。
【請求項６】
前記顔料が、Ｃ．Ｉ．ピグメントイエロー１８０である請求項１ないし５のいずれか１項に記載のインクジェット用インク組成物。
【請求項７】
前記樹脂粒子はウレタン系樹脂を含んでいる請求項１ないし６のいずれか１項に記載のインクジェット用インク組成物。
【請求項８】
前記ウレタン系樹脂が、架橋性基を有し、
前記架橋性基が、ブロックドイソシアネート基である請求項７に記載のインクジェット用インク組成物。
【請求項９】
前記ウレタン系樹脂は、ポリカーボネート骨格を有している請求項７または８に記載のインクジェット用インク組成物。
【請求項１０】
インクジェット用インク組成物を記録媒体に付着させた試験用記録物からの抽出液のｐＨが４．０以上７．５以下である請求項１ないし９のいずれか１項に記載のインクジェット用インク組成物。
【請求項１１】
請求項１ないし１０のいずれか１項に記載のインクジェット用インク組成物をインクジェット法により吐出し、記録媒体に付着させる吐出工程を有する記録方法。
【発明の詳細な説明】
【技術分野】
【０００１】
本発明は、インクジェット用インク組成物および記録方法に関する。
【背景技術】
【０００２】
顔料が分散したインクジェットインクにおいて、ＥＤＴＡ（エチレンジアミン四酢酸塩）を用いることにより、顔料の分散性、インクジェットインクの保存安定性を向上させる試みがある（例えば、特許文献１参照）。
【先行技術文献】
【特許文献】
【０００３】
【特許文献１】特開２０１８−５３１７２号公報
【発明の概要】
【発明が解決しようとする課題】
【０００４】
しかしながら、ＥＤＴＡは易生分解性の材料ではない為、環境適合性のより良好なインクが求められるようになった。
【０００５】
ＥＤＴＡの代わりに易生分解性キレート剤を用いることも考えられるが、このような場合、顔料や耐擦性向上のために添加する樹脂粒子の分散性、インクジェットインクの保存安定性を十分に優れたものとすることができなかった。
【課題を解決するための手段】
【０００６】
本発明は、上述の課題を解決するためになされたものであり、以下の適用例として実現することができる。
【０００７】
［１］  顔料と、水と、キレート剤と、樹脂粒子とを含有し、
前記キレート剤がグルタミン酸二酢酸であり、
ｐＨが８．２以上である、インクジェット用インク組成物。
【０００８】
［２］  さらに、無機塩基を含有し、
当該無機塩基の含有率がインク組成物の総量に対して０．０２質量％以上０．１２質量％以下である［１］に記載のインクジェット用インク組成物。
【０００９】
［３］  さらに、アルカノールアミンを含有し、
前記無機塩基の含有率に対する前記アルカノールアミンの含有率の比率が質量比で５以上１５以下である［２］に記載のインクジェット用インク組成物。
【００１０】
［４］  前記キレート剤の含有率がインク組成物の総量に対して０．０１質量％以上０．１質量％以下である［１］ないし［３］のいずれかに記載のインクジェット用インク組成物。
【００１１】
［５］  さらに、含窒素複素環式化合物を含有し、
当該含窒素複素環式化合物の含有率がインク組成物の総量に対して８質量％以下である［１］ないし［４］のいずれかに記載のインクジェット用インク組成物。
【００１２】
［６］  前記顔料が、Ｃ．Ｉ．ピグメントイエロー１８０である［１］ないし［５］のいずれか１項に記載のインクジェット用インク組成物。
【００１３】
［７］  前記樹脂粒子はウレタン系樹脂を含んでいる［１］ないし［６］のいずれかに記載のインクジェット用インク組成物。
【００１４】
［８］  前記ウレタン系樹脂が、架橋性基を有し、
前記架橋性基が、ブロックドイソシアネート基である［７］に記載のインクジェット用インク組成物。
【００１５】
［９］  前記ウレタン系樹脂は、ポリカーボネート骨格を有している［７］または［８］に記載のインクジェット用インク組成物。
【００１６】
［１０］  インクジェット用インク組成物を記録媒体に付着させた試験用記録物からの抽出液のｐＨが４．０以上７．５以下である［１］ないし［９］のいずれかに記載のインクジェット用インク組成物。
【００１７】
［１１］  ［１］ないし［１０］のいずれかに記載のインクジェット用インク組成物をインクジェット法により吐出し、記録媒体に付着させる吐出工程を有する記録方法。
【発明を実施するための形態】
【００１８】
以下、本発明の好適な実施形態について詳細に説明する。
［インクジェット用インク組成物］
まず、本発明のインクジェット用インク組成物について説明する。
【００１９】
本発明のインクジェット用インク組成物は、顔料と、水と、キレート剤と、樹脂粒子とを含有し、前記キレート剤がグルタミン酸二酢酸であり、ｐＨが８．２以上である。
【００２０】
このような構成により、ＥＤＴＡのような難分解性のキレート剤を用いなくても、顔料や樹脂粒子の分散性に優れ、保存安定性、吐出安定性に優れるインクジェット用インク組成物、摩擦堅牢性に優れるインクジェット用インク組成物を提供することができる。また、インクジェット用インク組成物中において、樹脂粒子等が沈降した場合であっても、容易に再分散させることができる。そのため、長期間にわたって、インクジェット用インク組成物の吐出安定性を優れたものとすることができる。また、易生分解性のグルタミン酸二酢酸を用いることにより、環境への負荷も小さくすることができる。
【００２１】
これに対し、上記の条件を満たさない場合には、満足のいく結果が得られない。例えば、グルタミン酸二酢酸の代わりに、他のキレート剤を用いた場合には、顔料の分散性、インクジェット用インク組成物の保存安定性、吐出安定性を十分に優れたものとすることができなかったり、環境への負荷が大きくなったりする。より具体的には、例えば、グルタミン酸二酢酸以外の易生分解性のキレート剤、例えば、ジヒドロキシエチルグリシン、３−ヒドロキシ−２，２’−イミノ２コハク酸、アスパラギン酸２酢酸、Ｎ−２−ヒドロキシエチルイミノ２酢酸、メチルグリシン２酢酸、グルタミン２酢酸やこれらの塩等を用いた場合には、顔料や樹脂粒子の分散性、インクジェット用インク組成物の保存安定性、吐出安定性を十分に優れたものとすることができない。また、例えば、グルタミン酸二酢酸の代わりにＥＤＴＡを用いた場合には、環境への負荷が大きくなる。
【００２２】
また、キレート剤としてグルタミン酸二酢酸を用いた場合でも、インクジェット用インク組成物のｐＨの値が小さすぎると、顔料や樹脂粒子の分散性、インクジェット用インク組成物の保存安定性、吐出安定性を十分に優れたものとすることができない。キレート剤としてグルタミン酸二酢酸を用いる本発明においては、インクジェット用インク組成物のｐＨの値が８．２以上であることで、グルタミン酸二酢酸によるキレート能が良好となり、顔料や樹脂粒子の分散性、インクジェット用インク組成物の保存安定性、吐出安定性を十分に優れたものとすることができるものである。
なお、本発明において、「ｐＨ」とは、２５℃において測定される値のことを指す。
【００２３】
上述したように、インクジェット用インク組成物のｐＨは、８．２以上であればよいが、９．０以上であるのが好ましく、９．５以上であるのがより好ましく、１０．０以上であるのがさらに好ましい。
【００２４】
これにより、顔料の分散性、インクジェット用インク組成物の保存安定性、吐出安定性をより優れたものとすることができる。また、インクジェット用インク組成物中において、樹脂粒子等が沈降した場合であっても、さらに容易に再分散させることができる。
【００２５】
また、インクジェット用インク組成物のｐＨの上限値は、特に限定されないが、１３．０であるのが好ましく、１２．０であるのがより好ましく、１１．０であるのがさらに好ましい。
【００２６】
これにより、顔料の分散性、インクジェット用インク組成物の保存安定性、吐出安定性をさらに優れたものとすることができるとともに、記録物からの抽出液のｐＨを後述するような範囲の値に調整しやすくなる。
【００２７】
＜顔料＞
本発明のインクジェット用インク組成物は、顔料を含んでいる。
【００２８】
これにより、例えば、画像等、所望のパターンの記録部を有する記録物の製造に好適に用いることができる。また、顔料は、一般に、染料に比べて、化学的安定性に優れており、優れた耐候性、耐光性等を有している。このため、退色を生じにくい記録部を好適に形成することができる。
【００２９】
顔料としては、例えば、カーボンブラック等の黒色顔料；Ｃ．Ｉ．ピグメントブルー１，２，３，１５：３，１５：４，１５：３４，１６，２２，６０、Ｃ．Ｉ．バットブルー４，６０等のシアン系顔料；Ｃ．Ｉ．ピグメントレッド５，７，１２，４８（Ｃａ），４８（Ｍｎ），５７（Ｃａ），５７：１，１１２，１２２，１２３，１６８，１８４，２０２、Ｃ．Ｉ．ピグメントバイオレット１９等のマゼンタ系顔料；Ｃ．Ｉ．ピグメントイエロー１，２，３，１２，１３，１４Ｃ，１６，１７，７３，７４，７５，８３，９３，９５，９７，９８，１１０，１１４，１１９，１２８，１２９，１３８，１５０，１５１，１５４，１５５，１８０，１８５等のイエロー系顔料；Ｃ．Ｉ．ピグメントオレンジ３６，４３等のオレンジ系顔料；Ｃ．Ｉ．ピグメントグリーン７，３６等のグリーン系顔料等が挙げられ、これらから選択される１種または２種以上を組み合わせて用いることができる。
【００３０】
中でも、本発明のインクジェット用インク組成物は、顔料として、Ｃ．Ｉ．ピグメントイエロー１８０を含んでいるのが好ましい。
【００３１】
顔料としてＣ．Ｉ．ピグメントイエロー１８０を用いたインクジェット用インク組成物においては、顔料の分散性、インクジェット用インク組成物の保存安定性が低くなるという問題が生じやすかったが、本発明では、Ｃ．Ｉ．ピグメントイエロー１８０を用いた場合でもこのような問題の発生をより効果的に防止することができる。すなわち、本発明のインクジェット用インク組成物は、顔料として、Ｃ．Ｉ．ピグメントイエロー１８０を含む場合に、本発明による効果がより顕著に発揮される。
【００３２】
インクジェット用インク組成物中における顔料の含有率の下限は、０．５質量％であるのが好ましく、１．０質量％であるのがより好ましく、２．０質量％であるのがさらに好ましい。また、インクジェット用インク組成物中における顔料の含有率の上限は、２０質量％であるのが好ましく、１５質量％であるのがより好ましく、１０質量％であるのがさらに好ましい。
【００３３】
これにより、インクジェット用インク組成物を用いて形成される記録部において、十分な色濃度を確保しやすくなるとともに、インクジェット用インク組成物の保存安定性、吐出安定性をさらに優れたものとすることができる。
【００３４】
＜グルタミン酸二酢酸＞
本発明のインクジェット用インク組成物は、グルタミン酸二酢酸を含んでいる。
【００３５】
グルタミン酸二酢酸は、本発明のインクジェット用インク組成物においてキレート剤として機能する。
【００３６】
本発明のインクジェット用インク組成物中において、グルタミン酸二酢酸は、酸の状態で含まれるものであってもよいし、塩の状態で含まれるものであってもよい。言い換えると、本発明のインクジェット用インク組成物に含まれるグルタミン酸二酢酸は、下記式（１）の４つのＭがそれぞれ独立にＨ（水素）であってもよいし、水素イオン以外のカチオンであってもよい。
【００３７】
【化１】
2020050750.tif 000002
【００３８】
式（１）中のＭが水素イオン以外のカチオンである場合、当該カチオンとしては、例えば、ナトリウムイオン、カリウムイオン、アンモニウムイオン、マグネシウムイオン、カルシウムイオン等が挙げられる。
【００３９】
特に、式（１）中のＭとしてはＮａが好ましく、特に、式（１）中の４つのＭがすべてＮａであるのが好ましい。
【００４０】
これにより、グルタミン酸二酢酸の水に対する親和性がより高くなるとともに、キレート能力がより高くなる。
【００４１】
インクジェット用インク組成物中におけるグルタミン酸二酢酸の含有率の下限は、特に限定されないが、０．０１質量％であるのが好ましく、０．０２質量％であるのがより好ましく、０．０３質量％であるのがさらに好ましい。また、インクジェット用インク組成物中におけるグルタミン酸二酢酸の含有率の上限は、特に限定されないが、０．１質量％であるのが好ましく、０．０９質量％であるのがより好ましく、０．０６質量％であるのがさらに好ましい。
【００４２】
これにより、顔料、樹脂粒子等の含有率が低下してしまうことを防止しつつ、前述したグルタミン酸二酢酸を含むことによる効果がより顕著に発揮される。
【００４３】
また、インクジェット用インク組成物中における顔料の含有率をＸＰ［質量％］、インクジェット用インク組成物中におけるグルタミン酸二酢酸の含有率をＸＧ［質量％］としたとき、ＸＰ／ＸＧの下限は、特に限定されないが、１０であるのが好ましく、２０であるのがより好ましく、４０であるのがさらに好ましい。また、ＸＰ／ＸＧの上限は、特に限定されないが、１０００であるのが好ましく、５００であるのがより好ましく、２５０であるのがさらに好ましい。
【００４４】
これにより、インクジェット用インク組成物を用いて形成される記録部において、十分な色濃度を確保しやすくなるとともに、インクジェット用インク組成物の保存安定性、吐出安定性をさらに優れたものとすることができる。
【００４５】
＜樹脂粒子＞
本発明のインクジェット用インク組成物は、樹脂粒子を含んでいる。
【００４６】
樹脂粒子は、インクジェット用インク組成物が被処理物である記録媒体に付与された後において、記録媒体に顔料等を密着させ、摩擦等に対する堅牢性を向上させる機能を有している。
【００４７】
樹脂粒子は、通常、本発明のインクジェットを用いて製造される記録物において、その少なくとも一部が溶融し、複数個の樹脂粒子が融着した膜を形成する。
【００４８】
インクジェット用インク組成物が、樹脂材料を、粒子として含まず、液状、例えば、溶融状態や溶解状態で含むものであっても、当該樹脂材料により、顔料等を記録媒体に付着させることはできるが、この場合、インクジェット用インク組成物の粘度が増大してしまい、インクジェット用インク組成物の吐出安定性が著しく低下したり、インクジェット法による吐出が不能になったりする。これに対し、本発明のインクジェット用インク組成物は、粒子状の樹脂材料である樹脂粒子を含んでいるため、上記のような問題の発生を効果的に防止することができる。
【００４９】
樹脂粒子を構成する樹脂材料としては、例えば、ウレタン系樹脂、アクリル系樹脂、ポリエステル樹脂、酢酸ビニル樹脂等が挙げられるが、ウレタン系樹脂であるのが好ましい。言い換えると、樹脂粒子は、ウレタン系樹脂を含んでいるのが好ましい。
【００５０】
これにより、記録媒体に対する顔料等の定着性をより向上させることができ、記録物の耐久性、特に、摩擦堅牢性を高めることができる。
【００５１】
また、樹脂粒子を構成する樹脂材料がウレタン系樹脂である場合、インクジェット用インク組成物のｐＨが８．２以上であることで、ウレタン樹脂粒子の再分散性が良好となり、目詰まりを生じ難くなる点でも好ましい。
【００５２】
なお、ウレタン系樹脂は、分子内にウレタン結合を有するものであればよく、特に、主鎖中にウレタン結合を有するものであるのが好ましい。また、アクリル系樹脂は、（メタ）アクリル酸やそのエステル化合物を構成モノマーの少なくとも一部として含む樹脂である。
【００５３】
樹脂粒子を構成するウレタン系樹脂は、繰り返し構造としてウレタン構造を有するものであればよく、架橋性基を有さないものであってもよいが、架橋性基を有するのが好ましい。
【００５４】
これにより、記録物における顔料等の保持力をより高めることができ、記録物の耐久性、特に、摩擦堅牢性を高めることができる。
【００５５】
ウレタン系樹脂が有する架橋性基としては、例えば、ブロックドイソシアネート基、シラノール基、オキサゾリン基、カルボジイミド基等が挙げられるが、ブロックドイソシアネート基であるのが好ましい。
これにより、記録物の耐久性、特に、摩擦堅牢性をより高めることができる。
【００５６】
樹脂粒子を構成するウレタン系樹脂としては、例えば、ポリカーボネート骨格を有するもの、エステル骨格を有するもの等が挙げられるが、ポリカーボネート骨格を有するものであるのが好ましい。
これにより、記録物の耐久性、特に、摩擦堅牢性をより高めることができる。
【００５７】
樹脂粒子の平均粒径の下限は、特に限定されないが、１０ｎｍであるのが好ましく、２０ｎｍであるのがより好ましく、３０ｎｍであるのがさらに好ましい。また、樹脂粒子の平均粒径の上限は、特に限定されないが、２００ｎｍであるのが好ましく、１００ｎｍであるのがより好ましく、６０ｎｍであるのがさらに好ましい。
【００５８】
これにより、インクジェット用インク組成物により記録媒体上に形成される被膜の厚さが厚くなりすぎることをより効果的に防止することができるとともに、形成される被膜の記録媒体に対する密着性をより高いものとすることができる。
【００５９】
なお、本明細書において、平均粒径とは、動的光散乱法により得られる体積粒度分布において、小さい粒子からその体積を積算した場合に、累積体積％が５０体積％となるときの粒径を意味する。粒度分布は、ナノ粒子粒度分布測定器（例えば、日機装社製、ナノトラックＵＰＡ−ＥＸ１５０）を用いた測定により求めることができる。
【００６０】
インクジェット用インク組成物中における樹脂粒子の含有率の下限は、特に限定されないが、２．０質量％であるのが好ましく、４．０質量％であるのがより好ましく、５．５質量％であるのがさらに好ましい。また、インクジェット用インク組成物中における樹脂粒子の含有率の上限は、特に限定されないが、２５質量％であるのが好ましく、２３質量％であるのがより好ましく、１８質量％であるのがさらに好ましい。
【００６１】
これにより、記録媒体に対する顔料等の付着量が低くなりすぎるのを効果的に防止しつつ、記録媒体に対する顔料等の密着性をより優れたものとすることができる。
【００６２】
また、インクジェット用インク組成物中における樹脂粒子の含有率をＸＲ［質量％］、インクジェット用インク組成物中における顔料の含有率をＸＰ［質量％］としたとき、ＸＰ／ＸＲの下限は、０．２であるのが好ましく、０．３であるのがより好ましく、０．４であるのがさらに好ましい。また、ＸＰ／ＸＲの上限は、１．５であるのが好ましく、１．２であるのがより好ましく、０．９であるのがさらに好ましい。
【００６３】
これにより、記録媒体に対する顔料の付着量が低くなりすぎるのを効果的に防止しつつ、記録媒体に対する顔料の密着性をより優れたものとすることができる。
【００６４】
＜水＞
本発明のインクジェット用インク組成物は、水を含んでいる。
【００６５】
水は、前述した顔料の分散媒として機能し、また、前述したグルタミン酸二酢酸の溶媒として機能する。このような水を含むことにより、インクジェット用インク組成物は、好適な流動性を有するものとなり、インクジェット法による吐出を好適に行うことができる。また、インクジェット用インク組成物が付与される記録媒体へのダメージをより効果的に抑制できる。また、ＶＯＣ（揮発性有機化合物）の問題を抑制する観点からも好ましい。
【００６６】
インクジェット用インク組成物中における水の含有率の下限は、特に限定されないが、４０質量％であるのが好ましく、５０質量％であるのがより好ましく、６５質量％であるのがさらに好ましい。また、インクジェット用インク組成物中における水の含有率の上限は、特に限定されないが、９０質量％であるのが好ましく、８３質量％であるのがより好ましく、７７質量％であるのがさらに好ましい。
【００６７】
これにより、顔料や樹脂粒子等の含有率を比較的高いものとしつつ、インクジェット用インク組成物の吐出安定性をより優れたものとすることができる。その結果、記録物をより効率よく製造することができる。
【００６８】
＜親水性溶媒＞
本発明のインクジェット用インク組成物は、水に加えて、さらに、親水性溶媒を含んでいてもよい。
【００６９】
これにより、インクジェット用インク組成物の保湿性を向上させることができ、インクジェットヘッド等での乾燥等により、インクジェット用インク組成物の固形分が不本意に析出してしまうこと等をより効果的に防止することができる。また、インクジェット用インク組成物の粘度をより好適に調整することができる。このようなことから、インクジェット法によるインクジェット用インク組成物の吐出安定性をさらに優れたものとすることができる。
【００７０】
親水性溶媒の１気圧下での沸点は、１８０℃以上３００℃以下のものを用いるのが好ましい。
【００７１】
これにより、インクジェット用インク組成物の保湿性をさらに向上させることができ、インクジェットヘッド等での乾燥等により、インクジェット用インク組成物の固形分が不本意に析出してしまうこと等をさらに効果的に防止することができる。その結果、インクジェット法によるインクジェット用インク組成物の吐出安定性をさらに優れたものとすることができる。
【００７２】
親水性溶媒としては、例えば、グリセリン、トリエチレングリコール、プロピレングリコール、トリエチレングリコールモノブチルエーテル等が挙げられ、これらから選択される１種または２種以上を組み合わせて用いることができる。
【００７３】
中でも、親水性溶媒としては、グリセリン、トリエチレングリコールが好ましい。
【００７４】
これにより、インクジェット用インク組成物の粘度が必要以上に上昇することをより効果的に防止しつつ、インクジェット用インク組成物の保湿性をより優れたものとすることができ、インクジェット法によるインクジェット用インク組成物の吐出安定性をさらに優れたものとすることができる。
【００７５】
インクジェット用インク組成物中における親水性溶媒の含有率の下限は、特に限定されないが、４質量％であるのが好ましく、９質量％であるのがより好ましく、１１質量％であるのがさらに好ましい。また、インクジェット用インク組成物中における親水性溶媒の含有率の上限は、特に限定されないが、３０質量％であるのが好ましく、２５質量％であるのがより好ましく、２０質量％であるのがさらに好ましい。
【００７６】
これにより、インクジェット用インク組成物の粘度をより好適なものとしつつ、インクジェット用インク組成物の保湿性をより好適に向上させることができる。その結果、インクジェット法によるインクジェット用インク組成物の吐出安定性をさらに優れたものとすることができる。
【００７７】
また、インクジェット用インク組成物中における水の含有率をＸＷ［質量％］、インクジェット用インク組成物中における親水性溶媒の含有率をＸＨ［質量％］としたとき、ＸＨ／ＸＷの下限は、特に限定されないが、０．０２であるのが好ましく、０．０４であるのがより好ましく、０．０７であるのがさらに好ましい。また、ＸＨ／ＸＷの上限は、特に限定されないが、０．４０であるのが好ましく、０．３５であるのがより好ましく、０．３０であるのがさらに好ましい。
【００７８】
これにより、インクジェット用インク組成物の粘度をより好適なものとしつつ、インクジェット用インク組成物の保湿性をより好適に向上させることができる。その結果、インクジェット法によるインクジェット用インク組成物の吐出安定性をさらに優れたものとすることができる。
【００７９】
＜無機塩基＞
本発明のインクジェット用インク組成物は、さらに、無機塩基を含んでいてもよい。
【００８０】
これにより、インクジェット用インク組成物のｐＨをより好適に調整することができる。
【００８１】
無機塩基としては、例えば、水酸化ナトリウム、水酸化カリウム、水酸化マグネシウム、水酸化カルシウム、アンモニア等が挙げられるが、中でも、水酸化カリウムが好ましい。
【００８２】
水酸化カリウムは、比較的安価で、水に対する溶解性に優れるため、インクジェット用インク組成物の調製を効率よく行うことができる。また、後述するアルカノールアミンと併用した場合に、インクジェット用インク組成物のｐＨを十分に高いものとしつつ、記録物からの抽出液のｐＨが比較的低くなるように、より好適に調整することができる。その結果、より確実に記録物の安全性を高いものとすることができる。より具体的には、例えば、記録媒体が布帛である場合に、ＧＯＴＳ認証、エコテックス認証の基準を満たす記録物を好適に製造することができる。
【００８３】
インクジェット用インク組成物中における無機塩基の含有率は、０．０２質量％以上０．１２質量％以下であるのが好ましい。
【００８４】
これにより、インクジェット用インク組成物のｐＨをさらに好適に調整することができる。特に、無機塩基として水酸化カリウムを含み、かつ、後述するアルカノールアミンを併用した場合に、インクジェット用インク組成物のｐＨを十分に高いものとしつつ、記録物からの抽出液のｐＨが比較的低くなるように、さらに好適に調整することができる。
【００８５】
上記のように、インクジェット用インク組成物中における無機塩基の含有率の下限は、０．０２質量％であるのが好ましいが、０．０４質量％であるのがより好ましく、０．０６質量％であるのがさらに好ましい。また、上記のように、インクジェット用インク組成物中における無機塩基の含有率の上限は、０．１２質量％であるのが好ましいが、０．１１質量％であるのがより好ましく、０．１０質量％であるのがさらに好ましい。
【００８６】
これにより、前述した効果がより顕著に発揮される。
【００８７】
＜アルカノールアミン＞
本発明のインクジェット用インク組成物は、さらに、アルカノールアミンを含んでいてもよい。
【００８８】
これにより、インクジェット用インク組成物のｐＨをより好適に調整することができる。また、アルカノールアミンを含むことにより緩衝作用が発揮され、インクジェット用インク組成物の急激なｐＨ変化を効果的に防止することができ、より好適に所定のｐＨ範囲に調整することができる。このような効果は、無機塩基、特に、水酸化カリウムと併用した場合に、より顕著に発揮される。
【００８９】
アルカノールアミンとしては、例えば、トリエタノールアミン、ジメチルエタノールアミン、ジエチルエタノールアミン等が挙げられるが、中でも、トリエタノールアミンが好ましい。
これにより、前述した緩衝作用による効果がより顕著に発揮される。
【００９０】
インクジェット用インク組成物中におけるアルカノールアミンの含有率の下限は、特に限定されないが、０．１質量％であるのが好ましく、０．４質量％であるのがより好ましく、０．７質量％であるのがさらに好ましい。また、インクジェット用インク組成物中におけるアルカノールアミンの含有率の上限は、特に限定されないが、２．０質量％であるのが好ましく、１．５質量％であるのがより好ましく、１．２質量％であるのがさらに好ましい。
【００９１】
これにより、顔料、樹脂粒子等の含有率が低下してしまうことを防止しつつ、前述した緩衝作用による効果がさらに顕著に発揮される。
【００９２】
インクジェット用インク組成物中における前述した無機塩基の含有率をＸＢ［質量％］、インクジェット用インク組成物中におけるアルカノールアミンの含有率をＸＡ［質量％］としたときのＸＡ／ＸＢの値、すなわち、無機塩基の含有率に対するアルカノールアミンの含有率の質量比での比率は、５以上１５以下であるのが好ましい。
【００９３】
これにより、インクジェット用インク組成物の保存安定性、吐出安定性をさらに優れたものとすることができる。
【００９４】
ＸＡ／ＸＢの下限は、５であるのが好ましいが、６であるのがより好ましく、７であるのがさらに好ましい。また、ＸＡ／ＸＢの上限は、１５であるのが好ましいが、１４であるのがより好ましく、１２であるのがさらに好ましい。
【００９５】
これにより、インクジェット用インク組成物の保存安定性、吐出安定性をより一層優れたものとすることができる。
【００９６】
＜含窒素複素環式化合物＞
本発明のインクジェット用インク組成物は、さらに、含窒素複素環式化合物を含んでいてもよい。
【００９７】
これにより、インクジェット用インク組成物の不本意な乾燥をより効果的に防止することができる。
【００９８】
含窒素複素環式化合物の１気圧下での沸点は、１９０℃以上２６０℃以下であるのが好ましい。
【００９９】
含窒素複素環式化合物としては、例えば、Ｎ−メチル−２−ピロリドン、Ｎ−エチル−２−ピロリドン、Ｎ−ビニル−２−ピロリドン、２−ピロリドン、５−メチル−２−ピロリドン等が挙げられるが、中でも、２−ピロリドンが好ましい。
【０１００】
これにより、インクジェット用インク組成物の不本意な乾燥をさらに効果的に防止することができる。
【０１０１】
インクジェット用インク組成物中における含窒素複素環式化合物の含有率は、８質量％以下であるのが好ましく、４．５質量％以下であるのがより好ましく、３．５質量％以下であるのがさらに好ましい。また、インクジェット用インク組成物中における含窒素複素環式化合物の含有率の下限は、特に限定されないが、０．１質量％であるのが好ましく、０．５質量％であるのがより好ましく、１．０質量％であるのがさらに好ましい。
【０１０２】
従来のインクジェット用インク組成物においては、インクジェット用インク組成物の不本意な乾燥を防止する等の機能を発揮させるためには、含窒素複素環式化合物の含有率を比較的高くしなければならず、この場合、顔料の分散安定性が低下するという問題があったが、本発明のインクジェット用インク組成物においては、上記のように含窒素複素環式化合物の含有率が比較的低い場合であっても、インクジェット用インク組成物の不本意な乾燥を効果的に防止することができる。したがって、インクジェット用インク組成物中における含窒素複素環式化合物の含有率が前記範囲内の値、特に下限値以上であると、インクジェット用インク組成物の不本意な乾燥をより効果的に防止しつつ、顔料の分散安定性をより優れたものとすることができ、インクジェット用インク組成物の保存安定性、吐出安定性をさらに優れたものとすることができる。また、含窒素複素環式化合物の含有率が前記範囲内の値、特に上限値以下であると、グルタミン酸二酢酸を含有する本発明のインクジェット用インク組成物において、顔料の分散安定性が損なわれることなく好ましい。
【０１０３】
＜架橋剤＞
本発明のインクジェット用インク組成物は、架橋剤を含んでいてもよい。
【０１０４】
これにより、例えば、樹脂粒子を構成する樹脂材料等が架橋性基を有するものである場合に、インクジェット用インク組成物が付与された記録媒体上で架橋反応を好適に進行させることができ、記録媒体と顔料等との密着性、インクジェット用インク組成物を用いて製造された記録物の耐久性をより優れたものとすることができる。
【０１０５】
インクジェット用インク組成物が架橋剤を含むものである場合、インクジェット用インク組成物中における架橋剤の含有率の下限は、１．０質量％であるのが好ましく、２．０質量％であるのがより好ましく、３．０質量％であるのがさらに好ましい。また、インクジェット用インク組成物中における架橋剤の含有率の上限は、１０質量％であるのが好ましく、８．０質量％であるのがより好ましく、７．０質量％であるのがさらに好ましい。
【０１０６】
これにより、顔料や樹脂粒子等の含有率を比較的高いものとしつつ、記録物の製造時において架橋反応をより効率よく進行させることができ、記録物の耐久性をより優れたものとしつつ、記録物の生産性をより向上させることができる。
【０１０７】
＜その他の成分＞
本発明のインクジェット用インク組成物は、前述した成分以外の成分（その他の成分）を含んでいてもよい。
【０１０８】
その他の成分としては、例えば、グルタミン酸二酢酸以外のキレート剤、ポリプロピレンワックス、ポリエチレンワックス、アマイドワックスやこれらの変性物等の各種ワックス、各種染料、防炎剤、重合開始剤、重合禁止剤、各種分散剤、界面活性剤、浸透剤、ｐＨ調整剤、防腐剤・防かび剤、防錆剤、酸化防止剤、紫外線吸収剤、酸素吸収剤、溶解助剤、尿素類等が挙げられる。
【０１０９】
グルタミン酸二酢酸以外のキレート剤としては、例えば、エチレンジアミン四酢酸塩（ＥＤＴＡ）、ニトリロ３プロピオン酸、ニトリロトリホスホン酸、１，３−ジアミノ−２−ヒドロキシプロパン４酢酸、ヒドロキシエチリデンジスルホン酸、ニトリロトリメチレンホスホン酸、ホスホノブタントリカルホン酸、ジヒドロキシエチルグリシン、３−ヒドロキシ−２，２’−イミノ２コハク酸、アスパラギン酸２酢酸、Ｎ−２−ヒドロキシエチルイミノ２酢酸、メチルグリシン２酢酸、グルタミン２酢酸やこれらの塩等が挙げられる。ただし、ＥＤＴＡ等の難生分解性のキレート剤は、含まれていないのが好ましい。
【０１１０】
防腐剤・防かび剤としては、例えば、分子内にイソチアゾリン環構造を有する化合物を好適に用いることができる。
【０１１１】
界面活性剤としては、例えば、アニオン系界面活性剤、カチオン系界面活性剤、ノニオン系界面活性剤等の各種界面活性剤を用いることができる。
【０１１２】
より具体的には、インクジェット用インク組成物中に含まれる界面活性剤としては、例えば、アセチレン系界面活性剤、シリコーン系界面活性剤、フッ素系界面活性剤等が挙げられる。
【０１１３】
インクジェット用インク組成物がシリコーン系界面活性剤を含んでいると、本発明のインクジェット用インク組成物の記録媒体に対する濡れ性をさらに好適なものとすることができる。
【０１１４】
その他の成分の含有率（その他の成分として複数種の成分を含む場合は、これらの含有率の総和）は、６質量％以下であるのが好ましく、５質量％以下であるのがより好ましい。
なお、その他の成分の含有率の下限は、０質量％である。
【０１１５】
なお、上述したように、本発明のインクジェット用インク組成物は、固体状態の樹脂粒子を含んでいるが、さらに、溶解状態や溶融状態等の液体状態の樹脂材料を含んでいてもよい。このような場合でも、インクジェット用インク組成物中に含まれる全樹脂材料中に占める液体状態の樹脂材料の割合は、低いものであるのが好ましく、具体的には、１０質量％以下であるのが好ましく、５質量％以下であるのがより好ましく、１質量％以下であるのがさらに好ましい。なお、インクジェット用インク組成物中に含まれる全樹脂材料中に占める液体状態の樹脂材料の割合の下限は、０質量％である。
【０１１６】
本発明のインクジェット用インク組成物の２５℃における表面張力の下限は、２０ｍＮ／ｍであるのが好ましく、２１ｍＮ／ｍであるのがより好ましく、２３ｍＮ／ｍであるのがさらに好ましい。また、本発明のインクジェット用インク組成物の２５℃における表面張力の上限は、５０ｍＮ／ｍであるのが好ましく、４０ｍＮ／ｍであるのがより好ましく、３０ｍＮ／ｍであるのがさらに好ましい。
【０１１７】
これにより、インクジェットヘッドのノズルの目詰まり等がより生じにくくなり、インクジェット用インク組成物の吐出安定性がより向上する。また、ノズルの詰まりを生じた場合でも、ノズルにキャップをすること（キャッピング）による回復性をより優れたものとすることができる。
【０１１８】
なお、表面張力としては、ウィルヘルミー法により測定した値を採用することができる。表面張力の測定は、表面張力計（例えば、協和界面科学社製、ＣＢＶＰ−７等）を用いることができる。
【０１１９】
本発明のインクジェット用インク組成物の２５℃における粘度の下限は、２ｍＰａ・ｓであるのが好ましく、３ｍＰａ・ｓであるのがより好ましく、４ｍＰａ・ｓであるのがさらに好ましい。また、本発明のインクジェット用インク組成物の２５℃における粘度の上限は、１０ｍＰａ・ｓであるのが好ましく、８ｍＰａ・ｓであるのがより好ましく、６ｍＰａ・ｓであるのがさらに好ましい。
【０１２０】
これにより、インクジェット用インク組成物のインクジェット法による吐出安定性がより優れたものとなる。
【０１２１】
なお、粘度は、振動式粘度計を用いたＪＩＳ  Ｚ８８０９に準拠した測定により求めることができる。
【０１２２】
また、本発明のインクジェット用インク組成物は、インクジェット用インク組成物を記録媒体に付着させた試験用記録物からの抽出液が、所定の条件を満足するのが好ましい。すなわち、当該抽出液のｐＨの上限値は、７．５であるのが好ましく、７．４であるのがより好ましく、７．３であるのがさらに好ましい。また、前記抽出液のｐＨの下限値は、特に限定されないが、４．０であるのが好ましく、５．０であるのがより好ましく、６．０であるのがさらに好ましい。
【０１２３】
これにより、より確実に、インクジェット用インク組成物を用いて製造される記録物の安全性を高いものとすることができる。より具体的には、例えば、記録媒体が布帛である場合に、ＧＯＴＳ認証、エコテックス認証の基準を満たす記録物を好適に製造することができる。
【０１２４】
なお、試験用記録物の製造に用いる記録媒体についての、インクジェット用インク組成物が付与される前の状態における前記条件での抽出液のｐＨは、ほぼ中性であるのが好ましい。より具体的には、試験用記録物の製造に用いる記録媒体についての、インクジェット用インク組成物が付与される前の状態における前記条件での抽出液のｐＨの下限は、６．５であるのが好ましい。また、試験用記録物の製造に用いる記録媒体についての、インクジェット用インク組成物が付与される前の状態における前記条件での抽出液のｐＨの上限は、７．５であるのが好ましい。
【０１２５】
試験用記録物は、以下のようにして製造することができる。すなわち、まず、記録媒体として、布帛である平織の綿布を用意する。インクジェットプリンター（セイコーエプソン社製、ＳＣ−Ｓ３０６５０）を用いて、前記記録媒体の一方の面に対して、インクジェット用インク組成物を、打ち込み量２０ｍｇ／ｉｎｃｈ２、１４４０×７２０ｄｐｉで付着させる。その後、１６０℃、３分間コンベアオーブンで加熱を行い乾燥させることにより、試験用記録物を得る。
【０１２６】
試験用記録物からの抽出は、以下のようにして行うことができる。すなわち、上記のようにして得られた試験用記録物から２ｇのサンプルを切り出し、細かく切断する。切断したサンプルと水１００ｍＬを栓付フラスコに入れて密栓した後、手で振とうし、サンプルと水とをなじませた後、振とう器で２時間振とうする。他の条件は、ＩＳＯ３０７１の規定に準じて行う。得られた抽出液をｐＨメーターで測定することにより、抽出液のｐＨの測定を行う。なお、試験用記録物からの抽出についての各処理は、２５℃にて行うものとする。
【０１２７】
インクジェット用インク組成物を記録媒体に付着させた試験用記録物からの抽出液のｐＨは、インク組成物中の種々の組成や、記録方法による影響を受ける。例えば、インク組成物中に存在する樹脂粒子は、記録媒体上で融着しているため抽出され難く、その程度は樹脂粒子の種類や量によっても異なるものとなる。また、上述した無機塩基やアルカノールアミンの一部が樹脂粒子とともに記録媒体中に取り込まれたり、一部が気化したりすることも考えられる。このようにインク組成物のｐＨと抽出液のｐＨは必ずしも一致せず、抽出液のｐＨはインク組成物の配合や記録方法によって決まるものである。本発明は特定のインク組成物、記録方法を採用することによって、試験用記録物からの抽出液が好ましい条件を満たすことができるものである。
【０１２８】
本発明のインクジェット用インク組成物は、そのままインクジェット法による吐出に供されるものであってもよいし、例えば、希釈溶媒等、他の成分を加えた後にインクジェット法による吐出に供されるものであってもよい。また、２種以上のインクジェット用インク組成物を混合した後にインクジェット法による吐出に供されるものであってもよい。言い換えると、本発明のインクジェット用インク組成物は、インクジェットインクそのものであってもよいし、インクジェットインクの原液等のインクの前駆体であってもよい。
【０１２９】
［記録方法］
次に、本発明の記録方法について説明する。
【０１３０】
本発明の記録方法は、前述したインクジェット用インク組成物を、インクジェット法により吐出し、記録媒体に付着させる吐出工程を有する。
【０１３１】
前述したインクジェット用インク組成物は、顔料の分散性に優れ、保存安定性、吐出安定性に優れているため、記録媒体に付与されるインクジェットインクにおいて、顔料濃度の不本意なばらつきが発生することを効果的に防止することができる。したがって、安定した画質の記録物を生産性良く提供することができる。また、ＥＤＴＡのような難分解性のキレート剤を用いなくても上記のような効果が得られるため、環境への負荷も小さい。
【０１３２】
吐出工程におけるインクジェット用インク組成物の吐出は、インクジェット法により行えばよく、各種のインクジェット装置を用いることができる。
【０１３３】
本発明に係る記録方法では、必要に応じて、吐出工程以外の工程を有していてもよい。
例えば、吐出工程の後、水、親水性溶媒等の液状成分を除去する乾燥工程を有していてもよい。
【０１３４】
乾燥工程における温度の下限は、特に限定されないが、５℃であるのが好ましく、１０℃であるのがより好ましく、１５℃であるのがさらに好ましい。また、乾燥工程における温度の上限は、特に限定されないが、８０℃であるのが好ましく、７０℃であるのがより好ましく、５０℃であるのがさらに好ましい。
【０１３５】
これにより、記録媒体に付与されたインクジェット用インク組成物を、より効率よく乾燥させることができるとともに、液状成分の急激な揮発、例えば、突沸等によりインクジェット法により形成されたパターンが、不本意に変形してしまうことをより効果的に防止することができる。
【０１３６】
また、インクジェット用インク組成物が架橋性の成分を含む場合、架橋反応を進行させる架橋工程を有していてもよい。
【０１３７】
架橋工程における温度の下限は、９０℃であるのが好ましく、１００℃であるのがより好ましく、１２０℃であるのがさらに好ましい。また、架橋工程における温度の上限は、２５０℃であるのが好ましく、２３０℃であるのがより好ましく、２００℃であるのがさらに好ましい。
【０１３８】
これにより、インクジェット用インク組成物の構成成分の不本意な変性、劣化をより効果的に防止しつつ、架橋反応をより効率よく進行させることができる。
【０１３９】
また、インクジェット用インク組成物が硬化性の成分を含む場合、硬化反応を進行させる硬化工程を有していてもよい。
【０１４０】
＜記録媒体＞
インクジェット用インク組成物が付与される記録媒体は、特に限定されず、例えば、布帛、樹脂（プラスチック）フィルム、印刷・情報用紙、包装用紙、グラシン紙、合成紙、板紙、壁紙等の各種紙、またはこれらのうちの２つ以上の組み合わせ等が挙げられる。
【０１４１】
また、記録媒体は、インクジェット用インク組成物を吸収する受容層を備えるものであってもよい。
【０１４２】
また、記録媒体としては、シート状の他、例えば、球状、直方体形状等の立体的な形状を有する物を用いてもよい。
【０１４３】
記録媒体が布帛である場合に、布帛を構成する繊維としては、例えば、ポリエステル繊維、ナイロン繊維、トリアセテート繊維、ジアセテート繊維、ポリアミド繊維およびこれらの繊維を２種以上用いた混紡品等が挙げられる。また、これらとレーヨン等の再生繊維あるいは木綿、絹、羊毛等の天然繊維との混紡品を用いてもよい。
【０１４４】
また、記録媒体が樹脂（プラスチック）フィルムである場合、当該樹脂（プラスチック）フィルムとしては、例えば、ポリエステルフィルム、ポリウレタンフィルム、ポリカーボネートフィルム、ポリフェニレンサルファイドフィルム、ポリイミドフィルム、ポリアミドイミドフィルム等が挙げられる。
【０１４５】
なお、樹脂（プラスチック）フィルムは、複数の層が積層された積層体であってもよいし、材料の組成が傾斜的に変化する傾斜材料で構成されたものであってもよい。
【０１４６】
［記録物］
本発明に係る記録物は、前述した本発明のインクジェット用インク組成物を用いて製造されたものであり、例えば、前述した記録方法を用いて製造することができる。
【０１４７】
前述したインクジェット用インク組成物は、顔料の分散性に優れ、保存安定性、吐出安定性に優れているため、記録物において顔料濃度の不本意なばらつきが発生することを効果的に防止することができる。したがって、本発明に係る記録物は、所望の画像を安定した画質で有するものとなる。また、ＥＤＴＡのような難分解性のキレート剤を用いなくても上記のような効果が得られるため、環境への負荷も小さい。
【０１４８】
また、本発明に係る記録物は、以下の条件を満足するのが好ましい。すなわち、記録物からの抽出液のｐＨの上限値は、７．５であるのが好ましく、７．４であるのがより好ましく、７．３であるのがさらに好ましい。
【０１４９】
また、前記抽出液のｐＨの下限値は、特に限定されないが、４．０であるのが好ましく、５．０であるのがより好ましく、６．０であるのがさらに好ましい。
【０１５０】
これにより、より確実に、インクジェット用インク組成物を用いて製造される記録物の安全性を高いものとすることができる。
【０１５１】
記録物からの抽出は、以下のようにして行うことができる。すなわち、記録物から、インクジェット用インク組成物による印刷が施された部位２ｇのサンプルを切り出し、細かく切断する。切断したサンプルと水１００ｍＬを栓付フラスコに入れて密栓した後、手で振とうし、サンプルと水とをなじませた後、振とう器で２時間振とうする。他の条件は、ＩＳＯ３０７１の規定に準じて行う。得られた抽出液をｐＨメーターで測定することにより、抽出液のｐＨの測定を行う。なお、記録物からの抽出についての各処理は、２５℃にて行うものとする。
【０１５２】
以上、本発明の好適な実施形態について説明したが、本発明は、これらに限定されるものではない。
【実施例】
【０１５３】
次に、本発明の具体的実施例について説明する。
［１］インクジェット用インク組成物の調製
（実施例１）
まず、顔料としてのＣ．Ｉ．ピグメントイエロー１８０、ウレタン系樹脂（ＥＴＥＲＮＡＣＯＬＬ  ＵＷ−１５０１Ｆ、宇部興産社製）で構成された樹脂粒子、グリセリン、トリエチレングリコール、トリエタノールアミン、水酸化カリウム、２−ピロリドン、グルタミン酸二酢酸（式（１）中のＭがＨである化合物）、アセチレン系界面活性剤（Ｅ１０１０、日信化学工業社製）およびイオン交換水を用意した。
【０１５４】
これらを所定の比率で混合することにより、表１に示す組成のインクジェット用インク組成物を調製した。
【０１５５】
（実施例２〜１８）
インクジェット用インク組成物の調製に用いる成分の種類、各成分の配合比率を変更し、表１に示す組成となるようにした以外は、前記実施例１と同様にしてインクジェット用インク組成物を調製した。
【０１５６】
（比較例１〜４）
インクジェット用インク組成物の調製に用いる成分の種類、各成分の配合比率を変更し、表１に示す組成となるようにした以外は、前記実施例１と同様にしてインクジェット用インク組成物を調製した。
【０１５７】
前記各実施例および各比較例のインクジェット用インク組成物の条件を表１にまとめて示す。なお、表１中、「％」は、質量％を表す。また、表１中、顔料としてのＣ．Ｉ．ピグメントイエロー１８０を「Ｐ１」、顔料としてのＣ．Ｉ．ピグメントイエロー７４を「Ｐ２」、ポリカーボネート骨格で非架橋型のウレタン系樹脂（タケラックＷ６０１０、三井化学社製）で構成された樹脂粒子を「Ｒ１」、エステル骨格で架橋性基としてブロックドイソシアネート基を有するウレタン系樹脂（ＥＴＥＲＮＡＣＯＬＬ  ＵＷ−１５０１Ｆ、宇部興産社製）で構成された樹脂粒子を「Ｒ２」、アクリル系樹脂（モビニール７３２０、日本合成化学社製）で構成された樹脂粒子を「Ｒ３」、グリセリンを「ＧＬ」、トリエチレングリコールを「ＴＥＧ」、トリエタノールアミンを「ＴＥＡ」、水酸化カリウムを「ＫＯＨ」、２−ピロリドンを「２−ｐｙ」、グルタミン酸二酢酸（式（１）中のＭがＨである化合物）を「ＧＬＤＡ」、エチレンジアミン四酢酸を「ＥＤＴＡ」、アセチレン系界面活性剤（Ｅ１０１０、日信化学工業社製）を「Ｅ１０１０」と示した。また、前記各実施例のインクジェット用インク組成物は、いずれも、表面張力が２３ｍＮ／ｍ以上３０ｍＮ／ｍ以下の範囲内の値であった。なお、表面張力は、表面張力計（協和界面科学社製、ＣＢＶＰ−７）を用いて、２５℃にて、ウィルヘルミー法により測定した。また、前記各実施例のインクジェット用インク組成物の２５℃における粘度は、いずれも、４ｍＰａ・ｓ以上６ｍＰａ・ｓ以下の範囲内の値であった。なお、インクジェット用インク組成物の粘度は、振動式粘度計（セニコック社製、ＶＭ−１００）を用いたＪＩＳ  Ｚ８８０９に準拠した測定により求めた。また、前記各実施例のインクジェット用インク組成物中における樹脂粒子の平均粒径は、いずれも、２０ｎｍ以上６０ｎｍ以下の範囲内の値であった。なお、粒度分布は、ナノ粒子粒度分布測定器（日機装社製、ナノトラックＵＰＡ−ＥＸ１５０）を用いた測定により求めた。なお、表１中、顔料および樹脂粒子の含有量は、固形分含有量を表す。
【０１５８】
【表１】
2020050750.tif 000003
【０１５９】
［４］評価
［４−１］キレート能力
まず、前記各実施例および各比較例のインクジェット用インク組成物を、それぞれ、所定のアルミパックに２０ｇずつ小分けした。
【０１６０】
次に、これらのアルミパックに、０．５質量％のステアリン酸カルシウム水溶液を添加し、ステアリン酸カルシウムの濃度が２０ｐｐｍとなるように調整した。
【０１６１】
次に、これらのアルミパックを密封し、恒温槽に投入し、６０℃で１時間の加熱処理を行った。
【０１６２】
次に、これらのアルミパックを恒温槽から取り出し、２５℃の環境下で１２時間放冷した。
【０１６３】
その後、アルミパックを開封し、目視による観察を行い、異物の発生状況を以下の基準に従い評価した。異物の数が少ないほど、キレート能力が高いと言える。
【０１６４】
Ｓ：異物の数が１０個未満である。
Ａ：異物の数が１０個以上５０個未満である。
Ｂ：異物の数が５０個以上である。
【０１６５】
［４−２］保存安定性
まず、前記各実施例および各比較例のインクジェット用インク組成物を、それぞれ、所定のアルミパックに２０ｇずつ小分けし、密封した。
【０１６６】
次に、これらのアルミパックを恒温槽に投入し、６０℃で１０日間静置した。
次に、これらのアルミパックを恒温槽から取り出し、２５℃の環境下で１２時間放冷した。
【０１６７】
その後、アルミパックを開封し、インクジェット用インク組成物について、振動式粘度計を用いたＪＩＳ  Ｚ８８０９に準拠した測定により粘度を求めた。そして、製造直後のインクジェット用インク組成物の粘度と比較し、恒温槽での加熱処理の前後での粘度の変化率を求め、以下の基準に従い評価した。粘度の変化率が小さいほど、保存安定性に優れており、インクジェット法による吐出安定性にも優れていると言える。保存安定性評価がＢ以上の場合、本発明の効果が良好に得られているということができる。
【０１６８】
Ｓ：粘度の変化率が１％未満である。
Ａ：粘度の変化率が１％以上３％未満である。
Ｂ：粘度の変化率が３％以上５％未満である。
Ｃ：粘度の変化率が５％以上８％未満である。
Ｄ：粘度の変化率が８％以上である。
【０１６９】
［４−３］乾燥異物発生
まず、前記各実施例および各比較例のインクジェット用インク組成物を、それぞれ、１００ｍＬビーカーに１００ｍＬ入れた。
【０１７０】
次に、これらのビーカーの口を、ポリ塩化ビニリデンフィルムで塞ぎ、４０℃の環境下で１週間静置した。
【０１７１】
その後、上記のビーカー内で、各インクジェット用インク組成物を撹拌し、それぞれ、１０ｍＬのインクジェット用インク組成物を採取した。
【０１７２】
採取したインクジェット用インク組成物を、綾畳織メッシュフィルター（ろ過精度１０μｍ）に通液させた後、目視による観察を行い、当該綾畳織メッシュフィルター上に残存する異物の数を確認し、以下の基準に従い評価した。異物の数が少ないほど、インクジェット法による吐出安定性に優れていると言える。
【０１７３】
Ｓ：異物の数が５個未満である。
Ａ：異物の数が５個以上５０個未満である。
Ｂ：異物の数が５０個以上である。
【０１７４】
［４−４］摩擦堅牢性
まず、以下のようにして、前記各実施例および各比較例のインクジェット用インク組成物を用いて記録物を製造した。すなわち、記録媒体として、布帛である平織の綿布を用意した。次に、インクジェットプリンター（セイコーエプソン社製、ＳＣ−Ｓ３０６５０）を用いて、前記記録媒体の一方の面に対して、インクジェット用インク組成物を、打ち込み量：２０ｍｇ／ｉｎｃｈ２、１４４０×７２０ｄｐｉで付着させた。その後、１６０℃、３分間コンベアオーブンで加熱を行い乾燥させ、布帛にインクが付着した捺染物を記録物として得た。
【０１７５】
その後、上記のようにして得られた各実施例および各比較例に係る捺染物の摩擦堅牢性試験を、ＪＩＳ  Ｌ０８４９摩擦試験機ＩＩ型に準じ、学振式ＡＢ−３０１（テスター産業社製）を用いて実施した。摩擦堅牢性試験において、荷重は２００ｇとし、往復回数は１００とし、摩擦布としてはＪＩＳ染色堅牢度試験用白布（ＪＩＳ  Ｌ  ０８０３準拠３−１号、金巾３号）を用いた。級判定は、グレースケールを用いて目視で行い、捺染物の摩擦堅牢性を評価した。評価基準は、以下の通りである。級数が大きいほど、摩擦堅牢性に優れていると言える。摩擦堅牢性評価がＢ以上の場合、本発明の効果が良好に得られているということができる。
【０１７６】
Ａ：４級以上。
Ｂ：３級以上４級未満。
Ｃ：３級未満。
【０１７７】
［４−５］生分解性
前記各実施例および各比較例のインクジェット用インク組成物の製造に用いたキレート剤について、ＯＥＣＤ化学品テストガイドライン３０１Ｃに準拠した評価を行った。評価基準は、以下の通りである。生分解性評価がＡの場合、本発明の効果が良好に得られているということができる。
【０１７８】
Ａ：易生分解性と判断されるもの。
Ｃ：易生分解性と判断されないもの。
【０１７９】
［４−６］抽出液のｐＨ
まず、前記実施例および各比較例のインクジェット用インク組成物を用いて、抽出液のｐＨ測定に用いる試験用記録物を以下のようにして製造した。
すなわち、まず、記録媒体として、布帛である平織の綿布を用意した。
【０１８０】
次に、インクジェットプリンター（セイコーエプソン社製、ＳＣ−Ｓ３０６５０）を用いて、前記記録媒体の一方の面に対して、インクジェット用インク組成物を、打ち込み量２０ｍｇ／ｉｎｃｈ２、１４４０×７２０ｄｐｉで付着させた。
【０１８１】
その後、１６０℃、３分間コンベアオーブンで加熱を行い乾燥させることにより、試験用記録物を得た。
【０１８２】
次に、上記のようにして得られた試験用記録物を用いて、以下のようにして抽出液を得た。
【０１８３】
すなわち、まず、上記のようにして得られた各試験用記録物から、それぞれ、２ｇのサンプルを切り出し、細かく切断した。
【０１８４】
次に、切断したサンプルと水１００ｍＬを栓付フラスコに入れて密栓した後、手で振とうし、サンプルと水とをなじませた後、振とう器で２時間振とうした。他の条件は、ＩＳＯ３０７１の規定に準じて行った。
【０１８５】
上記のようにして得られた抽出液をｐＨメーターで測定することにより、抽出液のｐＨの測定を行った。なお、試験用記録物からの抽出についての各処理は、２５℃にて行った。
これらの結果を表２にまとめて示す。
【０１８６】
【表２】
2020050750.tif 000004
【０１８７】
表２から明らかなように、本発明では優れた結果が得られた。本発明のインクジェット用インク組成物は、いずれも、インクジェット法による吐出安定性に優れていた。これに対し、比較例では、満足のいく結果が得られなかった。
【０１８８】
また、インクジェット用インク組成物中における顔料の含有率を０．５質量％以上２０質量％以下の範囲内で変更し、インクジェット用インク組成物中における樹脂粒子の含有率を２．０質量％以上２５質量％以下の範囲内で変更し、インクジェット用インク組成物中における親水性溶媒の含有率を４質量％以上３０質量％以下の範囲内で変更し、インクジェット用インク組成物中における樹脂粒子の含有率（ＸＲ［質量％］）に対するインクジェット用インク組成物中における顔料の含有率（ＸＰ［質量％］）の比率（ＸＰ／ＸＲ）を０．２以上１．５以下の範囲内で変更した以外は、前記各実施例と同様にしてインクジェット用インク組成物を製造し、前記と同様の評価を行ったところ、前記と同様の傾向の評価が得られた。